(57)【要約】【課題】濃色系ゲル状粒子と非濃色系ゲル状粒子とを含む多彩模様塗膜における不均一な劣化を十分に抑制できる多彩模様塗料および多彩模様塗膜を提供すること。【解決手段】濃色系エマルジョン塗料をゲル化膜でカプセル化してなる濃色系ゲル状粒子と、非濃色系エマルジョン塗料をゲル化膜でカプセル化してなる非濃色系ゲル状粒子と、濃色系ゲル状粒子及び非濃色系ゲル状粒子を分散させる分散媒とを含み、濃色系エマルジョン塗料を板状体の表面に塗布し乾燥してなる濃色系塗膜に、１００Ｗの人工太陽照明灯の光を２０ｃｍの距離から３０分間照射した際の濃色系塗膜の表面温度Ｔ１と、非濃色系エマルジョン塗料を板状体の表面に塗布し乾燥してなる非濃色系塗膜に、１００Ｗの人工太陽照明灯の光を２０ｃｍの距離から３０分間照射した際の非濃色系塗膜の表面温度Ｔ０との差ΔＴ＝Ｔ１−Ｔ０の値が２０℃以下である、多彩模様塗料。【選択図】なし【特許請求の範囲】
【請求項１】
濃色系エマルジョン塗料をゲル化膜でカプセル化してなる濃色系ゲル状粒子と、
非濃色系エマルジョン塗料をゲル化膜でカプセル化してなる非濃色系ゲル状粒子と、
前記濃色系ゲル状粒子及び前記非濃色系ゲル状粒子を分散させる分散媒とを含み、
前記濃色系エマルジョン塗料を板状体の表面に塗布し乾燥してなる濃色系塗膜に、１００Ｗの人工太陽照明灯の光を２０ｃｍの距離から３０分間照射した際の前記濃色系塗膜の表面温度Ｔ１と、前記非濃色系塗料を板状体の表面に塗布し乾燥してなる非濃色系塗膜に、前記１００Ｗの人工太陽照明灯の光を２０ｃｍの距離から３０分間照射した際の前記非濃色系塗膜の表面温度Ｔ０との差ΔＴ＝Ｔ１−Ｔ０の値が２０℃以下である、多彩模様塗料。
【請求項２】
前記ΔＴの値が１６℃以下である、請求項１に記載の多彩模様塗料。
【請求項３】
前記濃色系エマルジョン塗料が、遮熱顔料を含有する濃色系顔料を含み、
前記濃色系顔料中の前記遮熱顔料の含有率が３３質量％以上である、請求項１又は２に記載の多彩模様塗料。
【請求項４】
請求項１〜３のいずれか一項に記載の多彩模様塗料から前記分散媒を除去することよって得られる多彩模様塗膜。
【発明の詳細な説明】
【技術分野】
【０００１】
本発明は、多彩模様塗料および多彩模様塗膜に関する。
【背景技術】
【０００２】
近年、建築物の壁面などを塗装する塗料として、複数の色がついた塗膜を形成することができる多彩模様塗料が注目されている。例えば下記特許文献１には、水系の分散媒中に２色以上の塗料を分散させてなるゲル状着色粒子を含む多彩模様塗料および多彩模様塗膜が開示されている。
【先行技術文献】
【特許文献】
【０００３】
【特許文献１】特開平９−２２１６１３号公報
【発明の概要】
【発明が解決しようとする課題】
【０００４】
しかし、上記特許文献１の多彩模様塗料を塗布してなる多彩模様塗膜は、以下に示す課題を有していた。
【０００５】
すなわち、上記多彩模様塗膜が、黒色ゲル状粒子などの濃色系ゲル状粒子と、白色ゲル状粒子などの非濃色系ゲル状粒子とを含む場合に、多彩模様塗膜に光を長時間照射していると、多彩模様塗膜中にひび割れや白ボケ（艶消し）が見られることがある。このとき、上記多彩模様塗膜では、ひび割れや白ボケ（艶消し）の程度が濃色系ゲル状粒子周辺と非濃色系ゲル状粒子周辺とで大きく異なる場合があった。すなわち、上記多彩模様塗膜は、不均一な劣化を生じさせる場合があった。この場合、塗膜全体として見た場合に違和感が生じる。具体的には、濃色系ゲル状粒子の周辺のみクラックや白ボケ等が進み、その劣化としては中程度の劣化であるにもかかわらず、塗膜全体としては非常に劣化が進んだように感じられる。
【０００６】
本発明は上記事情に鑑みてなされたものであり、濃色系ゲル状粒子と非濃色系ゲル状粒子とを含む多彩模様塗膜における不均一な劣化を十分に抑制できる多彩模様塗料および多彩模様塗膜を提供することを目的とする。
【課題を解決するための手段】
【０００７】
本発明者らは、上記課題を解決するため鋭意検討した。その結果、多彩模様塗膜中の濃色系ゲル状粒子は、多彩模様塗膜に含まれる非濃色系ゲル状粒子と比べて、光吸収性がより高いため、多彩模様塗膜に光を当てた際に、特に大きく温度が上昇しやすく、濃色系ゲル状粒子の温度上昇により濃色系ゲル状粒子に熱膨張が生じやすい。その結果、濃色系ゲル状粒子を起点として多彩模様塗膜に生じるひび割れや白ボケ（艶消し）の程度が、非濃色系ゲル状粒子を起点として多彩模様塗膜に生じるひび割れや白ボケ（艶消し）の程度に比べて大きくなりやすいのではないかと考えた。
【０００８】
そこで、本発明者らは、以下の発明により上記課題を解決し得ることを見出し、本発明を完成するに至った。
【０００９】
すなわち本発明は、濃色系エマルジョン塗料をゲル化膜でカプセル化してなる濃色系ゲル状粒子と、非濃色系エマルジョン塗料をゲル化膜でカプセル化してなる非濃色系ゲル状粒子と、前記濃色系ゲル状粒子及び前記非濃色系ゲル状粒子を分散させる分散媒とを含み、前記濃色系エマルジョン塗料を板状体の表面に塗布し乾燥してなる濃色系塗膜に、１００Ｗの人工太陽照明灯の光を２０ｃｍの距離から３０分間照射した際の前記濃色系塗膜の表面温度（以下、「濃色系ゲル状粒子の表面温度」と呼ぶ）Ｔ１と、前記非濃色系エマルジョン塗料を板状体の表面に塗布し乾燥してなる非濃色系塗膜に、前記１００Ｗの人工太陽照明灯の光を２０ｃｍの距離から３０分間照射した際の前記非濃色系塗膜の表面温度（以下、「非濃色系ゲル状粒子の表面温度」と呼ぶ）Ｔ０との差ΔＴ＝Ｔ１−Ｔ０の値が２０℃以下である、多彩模様塗料である。ここで、人工太陽照明灯とは、ＪＩＳ  Ｃ８９１２に定められるスペクトル合致度で等級Ａのものを指す。
【００１０】
本発明の多彩模様塗料によれば、光を照射した際の濃色系ゲル状粒子の表面温度と非濃色系ゲル状粒子の表面温度との差を十分に小さくすることで、濃色系ゲル状粒子と非濃色系ゲル状粒子とで熱膨張の程度の差を十分に小さくすることが可能となる。その結果、濃色系ゲル状粒子を起点として多彩模様塗膜に生じるひび割れや白ボケ（艶消し）の程度と、非濃色系ゲル状粒子を起点として多彩模様塗膜に生じるひび割れや白ボケ（艶消し）の程度との差を十分に小さくすることができる。従って、本発明の多彩模様塗料によれば、濃色系ゲル状粒子と非濃色系ゲル状粒子とを含む多彩模様塗膜における不均一な劣化を十分に抑制できる。
【００１１】
上記多彩模様塗料においては、前記ΔＴの値が１６℃以下であることが好ましい。
【００１２】
この場合、多彩模様塗膜における不均一な劣化をより十分に抑制できる。
【００１３】
上記多彩模様塗料においては、前記濃色系エマルジョン塗料が、遮熱顔料を含有する濃色系顔料を含み、前記濃色系顔料中の前記遮熱顔料の含有率が３３質量％以上であることが好ましい。
【００１４】
この場合、光による濃色系ゲル状粒子の表面温度の上昇が特に十分に抑制されるため、多彩模様塗膜における不均一な劣化をより十分に抑制できる。
【００１５】
また、本発明は、上述した多彩模様塗料から前記分散媒を除去することによって得られる多彩模様塗膜である。
【００１６】
本発明の多彩模様塗膜によれば、上記の多彩模様塗料から前記分散媒を除去することによって得られるため、不均一な劣化を十分に抑制できる。
【発明の効果】
【００１７】
本発明によれば、濃色系ゲル状粒子と非濃色系ゲル状粒子とを含む多彩模様塗膜における不均一な劣化を十分に抑制できる多彩模様塗料および多彩模様塗膜が提供される。
【発明を実施するための形態】
【００１８】
以下、本発明の多彩模様塗料及び多彩模様塗膜について詳細に説明する。
【００１９】
＜多彩模様塗料＞
本発明の多彩模様塗料は、濃色系エマルジョン塗料をゲル化膜でカプセル化してなる濃色系ゲル状粒子と、非濃色系エマルジョン塗料をゲル化膜でカプセル化してなる非濃色系ゲル状粒子と、濃色系ゲル状粒子及び非濃色系ゲル状粒子を分散させる分散媒とを含む。
【００２０】
この多彩模様塗料においては、濃色系ゲル状粒子の表面温度Ｔ１と、非濃色系ゲル状粒子の表面温度Ｔ０との差ΔＴ＝Ｔ１−Ｔ０の値が２０℃以下である。
【００２１】
本発明の多彩模様塗料によれば、光照射による濃色系ゲル状粒子の表面温度と非濃色系ゲル状粒子の表面温度との差を十分に小さくすることで、濃色系ゲル状粒子と非濃色系ゲル状粒子とで熱膨張の程度の差を十分に小さくすることが可能となる。その結果、濃色系ゲル状粒子を起点として多彩模様塗膜に生じるひび割れや白ボケ（艶消し）の程度と、非濃色系ゲル状粒子を起点として多彩模様塗膜に生じるひび割れや白ボケ（艶消し）の程度との差を十分に小さくすることができる。従って、本発明の多彩模様塗料によれば、濃色系ゲル状粒子と非濃色系ゲル状粒子とを含む多彩模様塗膜における不均一な劣化を十分に抑制できる。
【００２２】
次に、本発明の多彩模様塗料を構成する成分について詳細に説明する。
【００２３】
１．濃色系ゲル状粒子
濃色系ゲル状粒子は、濃色系エマルジョン塗料をゲル化膜によってカプセル化してなるものであり、マンセル値による明度が４以下であるゲル状粒子を言う。
【００２４】
（１−１）濃色系エマルジョン塗料
濃色系エマルジョン塗料は、濃色系顔料と、樹脂エマルジョンと、親水性コロイド形成物質とを含む。
【００２５】
（Ａ）濃色系顔料
濃色系顔料は、樹脂エマルジョン、親水性コロイド形成物質とともに、濃色系ゲル状粒子のマンセル値を４以下にすることができるものであればよい。このような濃色系顔料としては、例えばカーボンブラックなどの非遮熱顔料、および、遮熱顔料が挙げられる。これらは単独で又は２種以上を組み合せて用いることができる。ここで、遮熱顔料とは、近赤外波長域（波長：７８０ｎｍ〜２５００ｎｍ）の光を吸収しない、または近赤外波長域（波長：７８０ｎｍ〜２５００ｎｍ）の光の吸収率が小さい顔料を指す。
【００２６】
上記遮熱顔料は、無機系遮熱顔料及び有機系遮熱顔料を含む。無機系遮熱顔料としては、例えば酸化チタン、酸化マグネシウム、酸化バリウム、酸化カルシウム、酸化亜鉛、酸化ジルコニウム、酸化イットリウム、酸化インジウム、チタン酸ナトリウム、酸化ケイ素、酸化ニッケル、酸化マンガン、酸化クロム、酸化鉄、酸化銅、酸化セリウム、酸化アルミニウムなどの金属酸化物系顔料；酸化鉄−酸化マンガン、酸化鉄−酸化クロム（例えば大日精化株式会社製の「ダイピロキサイドカラーブラック＃９５９５」、アサヒ化成工業株式会社製の「Ｂｌａｃｋ６３５０」）、酸化鉄−酸化コバルト−酸化クロム（例えば大日精化株式会社製の「ダイピロキサイドカラーブラウン＃９２９０」、「ダイピロキサイドカラーブラック＃９５９０」）、酸化銅−酸化マグネシウム（例えば大日精化株式会社製の「ダイピロキサイドカラーブラック＃９５９８」）、酸化マンガン−酸化ビスマス（例えばアサヒ化成工業株式会社製の「Ｂｌａｃｋ６３０１」）、酸化マンガン−酸化イットリウム（例えばアサヒ化成工業株式会社製の「Ｂｌａｃｋ６３０３」）などの複合酸化物顔料；シリコン、アルミニウム、鉄、マグネシウム、マンガン、ニッケル、チタン、クロム、カルシウムなどの金属系顔料；さらに鉄−クロム、ビスマス−マンガン、鉄−マンガン、マンガン−イットリウムなどの合金系顔料が挙げられる。これらは単独で又は２種以上を組み合せて用いることができる。
【００２７】
有機系遮熱顔料としては、例えばアゾ系顔料、アゾメチン系顔料、レーキ系顔料、チオインジゴ系顔料、アントラキノン系顔料（アントアンスロン顔料、ジアミノアンスラキノニル顔料、インダンスロン顔料、フラバンスロン顔料、アントラピリミジン顔料など）、ペリレン系顔料、ペリノン系顔料、ジケトピロロピロール系顔料、ジオキサジン系顔料、フタロシアニン系顔料、キニフタロン系顔料、キナクリドン系顔料、イソインドリン系顔料、イソインドリノン系顔料、等が挙げられる。これらは単独で又は２種以上を組み合せて用いることができる。
【００２８】
また濃色系エマルジョン塗料は、濃色系ゲル状粒子のマンセル値が４以下になるのであれば、酸化チタン、フタロシアニン銅などの非濃色系顔料を含有してもよい。
【００２９】
ここで、濃色系顔料中の遮熱顔料の含有率は特に限定されるものではないが、３３質量％以上であることが好ましい。
【００３０】
この場合、光による濃色系ゲル状粒子の表面温度の上昇が特に十分に抑制されるため、多彩模様塗料は、多彩模様塗膜における不均一な劣化を特に十分に抑制できる。
【００３１】
濃色系顔料中の遮熱顔料の含有率は、より好ましくは５０質量％以上であり、さらに好ましくは７０質量％以上であり、１００質量％であることが最も好ましい。
【００３２】
濃色系エマルジョン塗料中の濃色系顔料の含有量は特に限定されるものではないが、通常は樹脂成分１００質量部に対して１０〜２００質量部であり、好ましくは５０〜１５０質量部である。ここで、樹脂成分とは、樹脂エマルジョン中の樹脂固形分のことを指す。
【００３３】
（Ｂ）樹脂エマルジョン
樹脂エマルジョンとしては、例えばポリ酢酸ビニル、アクリル樹脂、ポリスチレン、アクリロニトリル、べオパ（分岐脂肪酸ビニルエステル）、天然ゴム、合成ゴムのエマルジョン及びこれらの樹脂の共重合体のエマルジョンなどが挙げられる。これらは１種類単独で、又は２種類以上を組み合せて用いてもよい。上記樹脂エマルジョンの中ではアクリル樹脂のエマルジョンが特に好ましい。
【００３４】
濃色系エマルジョン塗料中の樹脂エマルジョンの含有率は特に限定されるものではないが、通常は２０〜７０質量％であり、好ましくは３０〜５０質量％である。
【００３５】
（Ｃ）親水性コロイド形成物質
親水性コロイド形成物質としては、例えばセルロース誘導体、ポリエチレンオキサイド、ポリビニルアルコール、カゼイン、デンプン、ガラクトマンノン、グアルゴム、ローカストビーンゴムなどの天然高分子などを含有する水溶液が挙げられる。これらは１種類単独で又は２種類以上を組み合せて用いてもよい。上記水溶液の中ではグアルゴムの水溶液が特に好ましい。水溶液の濃度は特に限定されるものではなく、例えば０．５〜５．０質量％であればよい。
【００３６】
濃色系エマルジョン塗料中の親水性コロイド形成物質の含有量は特に限定されるものではないが、通常は樹脂エマルジョン１００質量部に対して０．０５〜５．０質量部であり、好ましくは０．１〜３．０質量部である。
【００３７】
（Ｄ）その他の成分
上記濃色系エマルジョン塗料は、必要に応じて、含水ケイ酸マグネシウムなどの体質顔料、増粘剤、分散剤、消泡剤、防腐剤及びレベリング剤等の添加剤をさらに含んでいてもよい。
【００３８】
（１−２）ゲル化膜
ゲル化膜は、上記濃色系エマルジョン塗料をカプセル化するものであり、上記濃色系エマルジョン塗料を閉じ込めるものである。ゲル化膜は、親水性コロイド形成物質を含む濃色系エマルジョン塗料と、ゲル化剤を含む分散媒とを混合し、ディソルバなどの分散機で撹拌しながら塗料を分散させて上記分散媒中のゲル化剤と上記親水性コロイド形成物質とを反応させることにより得られる。
【００３９】
上記濃色系エマルジョン塗料は、例えば上記樹脂エマルジョンに上記親水性コロイド形成物質を加えて撹拌混合することによって得られた混合物に、濃色系顔料と水の混合溶液を加え、さらに撹拌混合することにより単色エマルジョン塗料を製造し、少なくとも１種類の単色エマルジョン塗料を適宜配合し、撹拌混合することにより得ることができる。
【００４０】
２．非濃色系ゲル状粒子
非濃色系ゲル状粒子は、非濃色系エマルジョン塗料をゲル化膜でカプセル化してなるものであり、マンセル値による明度が４より大きいゲル状粒子を言う。
【００４１】
（２−１）非濃色系エマルジョン塗料
非濃色系エマルジョン塗料は、非濃色系顔料と、樹脂エマルジョンと、親水性コロイド形成物質とを含む。
【００４２】
（Ａ）非濃色系顔料
非濃色系顔料は、樹脂エマルジョン及び親水性コロイド形成物質とともに、非濃色系ゲル状粒子のマンセル値を４より大きくするものであればよい。このような非濃色系顔料としては、酸化チタンなどの白色顔料、フタロシアニン銅などのブルー顔料が挙げられる。これらは、単独で又は２種以上を組み合せて用いることができる。非濃色系エマルジョン塗料中の非濃色系顔料の含有量は特に限定されるものではないが、通常は樹脂成分１００質量部に対して１０〜２００質量部であり、好ましくは５０〜１５０質量部である。ここで、樹脂成分とは、樹脂エマルジョン中の樹脂固形分のことを指す。
【００４３】
（Ｂ）樹脂エマルジョン
樹脂エマルジョンとしては、濃色系エマルジョン塗料中に含まれる樹脂エマルジョンと同様のものを用いることができる。非濃色系エマルジョン塗料中の樹脂エマルジョンの含有率は特に限定されるものではないが、通常は２０〜７０質量％であり、好ましくは３０〜５０質量％である。
【００４４】
（Ｃ）親水性コロイド形成物質
親水性コロイド形成物質としては、濃色系エマルジョン塗料中に含まれる親水性コロイド形成物質と同様のものを用いることができる。非濃色系エマルジョン塗料中の親水性コロイド形成物質の含有率は特に限定されるものではないが、例えば０．５〜５．０質量％であればよい。
【００４５】
（Ｄ）その他の成分
上記非濃色系エマルジョン塗料は、必要に応じて、含水ケイ酸マグネシウムなどの体質顔料、増粘剤、分散剤、消泡剤、防腐剤及びレベリング剤等の添加剤をさらに含んでいてもよい。
【００４６】
（２−２）ゲル化膜
ゲル化膜は、上記非濃色系エマルジョン塗料をカプセル化するものであり、上記非濃色系エマルジョン塗料を閉じ込めるものである。ゲル化膜は、親水性コロイド形成物質を含む非濃色系エマルジョン塗料と、ゲル化剤を含む分散媒とを混合し、ディソルバなどの分散機で撹拌しながら塗料を分散させて上記分散媒中のゲル化剤と上記親水性コロイド形成物質とを反応させることにより得られる。
【００４７】
上記非濃色系エマルジョン塗料は、例えば上記樹脂エマルジョンに上記親水性コロイド形成物質を加えて撹拌混合することによって得られた混合物に、非濃色系顔料と水の混合溶液を加え、さらに撹拌混合することにより単色エマルジョン塗料を製造し、少なくとも１種類の単色エマルジョン塗料を適宜配合し、撹拌混合することにより得ることができる。
【００４８】
また、上述したように、本発明の多彩模様塗料においては、上記濃色系ゲル状粒子の表面温度Ｔ１と、上記非濃色系ゲル状粒子の表面温度Ｔ０との差ΔＴ＝Ｔ１−Ｔ０の値が２０℃以下であることが必要である。ここで、本発明の多彩模様塗料が複数種類の濃色系ゲル状粒子を含有している場合には、表面温度Ｔ１とは、濃色系ゲル状粒子のうち最も高い表面温度を示す濃色系ゲル状粒子の表面温度を言うものとする。ここで、複数種類の濃色系ゲル状粒子の濃色系塗膜の表面温度が同一である場合には、マンセル値の最も小さい濃色系ゲル状粒子の表面温度を、濃色系ゲル状粒子の表面温度Ｔ１とする。また、本発明の多彩模様塗料が複数種類の非濃色系ゲル状粒子を含有している場合には、表面温度Ｔ０とは、非濃色系ゲル状粒子のうち最も低い表面温度を示す非濃色系ゲル状粒子の表面温度を言うものとする。ここで、複数種類の非濃色系ゲル状粒子の表面温度が同一である場合には、マンセル値の最も大きい非濃色系ゲル状粒子の表面温度を、非濃色系ゲル状粒子の表面温度Ｔ０とする。
【００４９】
ΔＴの値が２０℃より大きい場合、多彩模様塗料は、多彩模様塗膜における不均一な劣化を十分に抑制できなくなる。
【００５０】
ΔＴの値は１６℃以下であることが好ましく、１０℃以下であることがさらに好ましい。
【００５１】
ΔＴの値が１６℃以下である場合、多彩模様塗料は多彩模様塗膜における不均一な劣化をより十分に抑制できる。
【００５２】
３．分散媒
分散媒は、濃色系ゲル状粒子及び非濃色系ゲル状粒子を分散させることができるものであればよい。このような分散媒としては、ゲル化剤を含む水性の分散媒が用いられる。ゲル化剤としては、例えば、マグネシウムモンモリロナイト粘土、ナトリウムペンタクロロフェノール、重ホウ酸アンモニウムなどのホウ酸塩、タンニン酸、乳酸チタン、塩化カルシウムなどを含有する水溶液が挙げられる。
【００５３】
分散媒は１種類のゲル化剤のみを含むものであっても、２種類以上のゲル化剤を含むものであってもよい。これらの中では重ホウ酸アンモニウムなどのホウ酸塩が特に好ましい。分散媒には必要に応じて、さらに含水ケイ酸マグネシウムなどの体質顔料、ナトリウムカルボキシメチルセルロースなどの水溶性高分子化合物が含まれてもよい。分散媒は、ゲル化剤並びに必要に応じて体質顔料の水溶液および水溶性高分子化合物の水溶液を撹拌混合した後に、水を加えて希釈することにより得ることができる。分散媒中のゲル化剤の含有率は特に限定されるものではなく、例えば分散媒１００質量％中０．０５〜５．０質量％である。
【００５４】
また本発明の多彩模様塗料は、必要に応じて、樹脂エマルジョン、並びに、増粘剤、分散剤、消泡剤、防腐剤及びレベリング剤等の添加剤をさらに含んでいてもよい。
【００５５】
多彩模様塗料は、上記濃色系ゲル状粒子と、上記非濃色系ゲル状粒子と、上記分散媒と、必要に応じて樹脂エマルジョン及び上記添加剤とをディソルバなどの分散機で撹拌することにより得ることができる。
【００５６】
多彩模様塗料中の濃色系ゲル状粒子及び非濃色系ゲル状粒子の含有率はそれぞれ、用途や好みに応じて適宜決定される。
【００５７】
＜多彩模様塗膜＞
本発明の多彩模様塗膜は、上記の多彩模様塗料から上記分散媒を除去することによって得られるものである。
【００５８】
本発明の多彩模様塗膜は、上記の多彩模様塗料から分散媒を除去することによって得られるため、不均一な劣化を十分に抑制できる。
【００５９】
多彩模様塗料の塗布方法としては、例えば刷毛、こて、ローラー、スプレーなどを用いた公知の塗布方法を用いることができる。
【００６０】
本発明の多彩模様塗膜は、例えば建築物の壁面、自動車の内装部品、建築物の内装などに適用することが可能である。
【実施例】
【００６１】
以下、実施例及び比較例を挙げて本発明の内容をより具体的に説明するが、本発明は、以下の実施例に限定されるものではない。
【００６２】
（エマルジョン塗料の調製）
下記に示す樹脂エマルジョン、及び、下記に示す親水性コロイド形成物質を表１に示す配合割合で配合し、撹拌混合することにより混合溶液（ａ）を得た。一方、下記（Ａ−１）〜（Ａ−７）の着色顔料、下記に示す分散剤及び水を表１に示す配合割合で配合し、撹拌混合することにより混合溶液（ｂ）を得た。そして混合溶液（ａ）に混合溶液（ｂ）を加えて撹拌混合することにより、表１に示すように、単色エマルジョン塗料（Ｂ−１）〜（Ｂ−７）を得た。表１において、各成分の配合割合の単位は質量部である。
＜樹脂エマルジョン＞
アニオン性高分子アクリル樹脂エマルジョン（「プライマルＡＣ−３８」、日本アクリル化学社製）
＜親水性コロイド形成物質＞
非イオン性グアルゴム誘導体の１．５％水溶液
＜着色顔料＞
（Ａ−１）遮熱顔料ブラック（「ダイピロキサイドカラーブラック９５９５」、大日精化社製、鉄−クロム複合酸化物）
（Ａ−２）遮熱顔料ブラウン（「ダイピロキサイドカラーブラウン９２９０」、大日精化社製、鉄−コバルト−クロム複合酸化物）
（Ａ−３）ブラック（「三菱カーボンブラックＭＡ−１００」、三菱化学社製、カーボンブラック）
（Ａ−４）ブラウン（「Ｔ−１０」、チタン工業社製、鉄−亜鉛複合酸化物）
（Ａ−５）ブルー（「シアニンブルー５１８７」、大日精化社製、フタロシアニン銅）
（Ａ−６）イエロー（「ＬＬＸＬＯ」、チタン工業社製、酸化鉄）
（Ａ−７）ホワイト（「Ｒ−９３０」、石原産業社製、酸化チタン）
＜分散剤＞
アニオン性高分子分散剤（「オロタン７３１」、日本アクリル化学社製）
【表１】
2014105228.tif 000002
【００６３】
得られた単色エマルジョン塗料（Ｂ−１）〜（Ｂ−７）を、表２及び表３に示す配合割合で配合し、撹拌混合することにより、表２及び表３に示すように、エマルジョン塗料（Ｃ−１）〜（Ｃ−１９）を得た。表２及び表３において、単色エマルジョン塗料の配合割合の単位は質量部である。
【００６４】
（表面温度の測定）
上記のようにして得られた濃色系のエマルジョン塗料（Ｃ−１）〜（Ｃ−１６）を、ドクターブレードにて塗膜の厚さが５０μｍになるように、厚さ５ｍｍの透明なポリ塩化ビニルの板上に塗布し、乾燥させることにより試験体を作製した。そして、この試験体を、１００Ｗの人工太陽照明灯（「ＸＣ−１００Ａ」、セリック株式会社製）から２０ｃｍの距離に配置し、この状態で光を３０分間照射した。そして、試験体における表面の温度をサーモメータ―（「ＩＴ−５４０」、株式会社堀場製作所製）により測定し、Ｔ１（℃）とした。一方、エマルジョン塗料として、非濃色系のエマルジョン塗料である（Ｃ−１６）〜（Ｃ−１９）を用いて上記と同様の方法で作製した試験体についても、上記と同様にして表面温度を測定し、この値をＴ０（℃）とした。結果を表２及び表３に示す。
【表２】
2014105228.tif 000003
【表３】
2014105228.tif 000004
【００６５】
（ゲル状粒子の作製）
含水ケイ酸マグネシウムの４質量％水中分散液からなる体質顔料２５質量部に、重ホウ酸アンモニウムの５質量％水溶液からなるゲル化剤５質量部と、ナトリウムカルボキシメチルセルロースの１質量％水溶液からなる水溶性高分子化合物２５質量部を加えて撹拌混合した後、水４５質量部を加えて希釈し、分散媒を得た。次に、この分散媒４０質量部に、上記エマルジョン塗料（Ｃ−１）〜（Ｃ−１９）６０質量部を加え、ディソルバで撹拌し、粒径が１０ｍｍになるまでエマルジョン塗料を分散させてゲル状粒子（Ｄ−１）〜（Ｄ−１９）を得た。ここで、（Ｄ−Ｘ）は、エマルジョン塗料として（Ｃ−Ｘ）を用いたゲル状粒子（Ｘ＝１〜１９）である。またゲル状粒子（Ｄ−１）〜（Ｄ−１９）の明度（マンセル値）は表２及び表３に示す通りであった。なお、表２及び表３において、ゲル状粒子（Ｄ−１）〜（Ｄ−１９）の明度（マンセル値）はそれぞれ、エマルジョン塗料（Ｃ−１）〜（Ｃ−１９）の欄に記載してある。
【００６６】
（多彩模様塗料の調製）
アクリル樹脂エマルジョン（「プライマルＡＣ−３３」日本アクリル化学社製）からなる樹脂エマルジョン２５質量部、表４及び表５に示す配合割合で上記濃色系ゲル状粒子（Ｄ−１）〜（Ｄ−１６）および非濃色系ゲル状粒子（Ｄ−１７）〜（Ｄ−１９）を配合してなるゲル状粒子７０質量部、アルカリ増粘剤（「ＳＮシックナー６３６」サンノプコ社製）からなる増粘剤１質量部、２５質量％アンモニア水０．１質量部および水３．９質量部をディソルバで撹拌することにより、実施例１〜１３及び比較例１〜３の多彩模様塗料を得た。また多彩模様塗料について、表２及び表３の表面温度Ｔ１（℃）及びＴ０（℃）から、下記式：
ΔＴ＝Ｔ１−Ｔ０
に基づいて表面温度の差ΔＴを算出した。結果を表４及び表５に示す。表４及び表５において、ゲル状粒子の配合割合の単位は質量部である。
【００６７】
［評価］
実施例１〜１３及び比較例１〜３の多彩模様塗料について、不均一な劣化の抑制効果の評価を行った。まず実施例１〜１３及び比較例１〜３の多彩模様塗料をスプレーにてスレート板に塗装し、評価用試験体を作製した。この試験体を紫外線照射機（「アイスーパーＵＶテスターＷ−１５１」岩崎電気社製）の試験槽内に設置し、ブラックパネル温度が６３℃、湿度が５０％ＲＨ、塗面の照射強度が１０００ｍＷ／ｃｍ２となるように紫外線を４時間照射した。その後、試験槽の温度を約３０℃、湿度を９８％ＲＨ以上に設定して、試験槽内を結露させ４時間保持した。この照射と結露を１サイクルとし、１０００時間後、すなわち１２５サイクル終了後に試験体を取り出し、評価用試験体の表面を目視で観察し、評価用試験体において不均一な劣化が抑制されているかどうかを評価した。結果を表４及び表５に示す。評価基準は次の通りとした。
◎・・・濃色系ゲル状粒子周辺でクラックが全く見られず且つ艶が消えていない
○・・・濃色系ゲル状粒子周辺でクラックが全く見られないが、艶がやや消えている
△・・・濃色系ゲル状粒子周辺でごく細かいクラックが見られる
×・・・大きいクラックが濃色系ゲル状粒子に沿って散見される
上記評価基準のうち、◎、○、△のものを合格とし、×のものを不合格とした。
【表４】
2014105228.tif 000005
【表５】
2014105228.tif 000006
【００６８】
表４及び５に示す結果より、実施例１〜１３の多彩模様塗料を用いて形成された多彩模様塗膜はいずれも、合格基準に達していた。これに対し、比較例１〜３の多彩模様塗料を用いて形成された多彩模様塗膜は、合格基準に達していなかった。
【００６９】
以上の結果から、本発明の多彩模様塗料によれば、濃色系ゲル状粒子と非濃色系ゲル状粒子とを含む多彩模様塗膜における不均一な劣化を十分に抑制できることが確認された。